(57)【要約】      （修正有）【課題】外被が無くても十分な難燃性を確保することが可能な難燃光ファイバテープを提供する。【解決手段】並列に配置された複数の光ファイバ２と、複数の光ファイバ２の周囲を一括被覆する被覆層３と、を備え、被覆層３は、酸素指数が３０以上の樹脂からなるものとした。被覆層３は、最小肉厚が０．０６８ｍｍ以上であり、被覆層３を難燃物、被覆層以外を非難燃物とし、非難燃物の断面積をｘ、非難燃物の断面積に対する難燃物の断面積の比をｙとしたとき、下式を満足する。ｙ≧０．４１６６ｘ＋１．１３４９【選択図】図１
2015001547.tif 000002
【特許請求の範囲】
【請求項１】
並列に配置された複数の光ファイバと、
前記複数の光ファイバの周囲を一括被覆する被覆層と、
を備え、
前記被覆層は、酸素指数が３０以上の樹脂からなることを特徴とする難燃光ファイバテープ。
【請求項２】
前記被覆層は、最小肉厚が０．０６８ｍｍ以上であり、
前記被覆層を難燃物、前記被覆層以外を非難燃物とし、非難燃物の断面積をｘ、非難燃物の断面積に対する難燃物の断面積の比をｙとしたとき、下式（１）を満足する請求項１に記載の難燃光ファイバテープ。
ｙ≧０．４１６６ｘ＋１．１３４９  ・・・（１）
【請求項３】
前記被覆層は、最外に位置される請求項１又は２に記載の難燃光ファイバテープ。
【発明の詳細な説明】
【技術分野】
【０００１】
本発明は、難燃性を有する難燃光ファイバテープに関するものである。
【背景技術】
【０００２】
複数の光ファイバを高密度に実装するために、並列に配置された複数の光ファイバの周囲を被覆層で一括被覆してテープ状に形成した光ファイバテープが幅広く用いられている。この光ファイバテープは、スロット型光ファイバケーブルや光ファイバコード等、光ファイバテープの周囲に外被が形成された構造に適用されることを前提とされている。そのため、難燃性等の要求特性については外被の材質等を適宜選択することにより満足させていた。
【先行技術文献】
【特許文献】
【０００３】
【特許文献１】特開２００８−２１６３２３号公報
【発明の概要】
【発明が解決しようとする課題】
【０００４】
しかしながら、近年、光ファイバテープを配線材として使用する電子機器の小型化に伴い、より簿肉化された配線材が求められており、スロット型光ファイバケーブルや光ファイバコード等では光ファイバテープの周囲に更に外被を形成する必要があるため、簿肉化の要求に応えることは困難であった。
【０００５】
簿肉化の要求に応えるためには、外被の無い光ファイバテープを使用すれば良いが、前述した通り、従来の光ファイバテープはその周囲に外被が形成された構造に適用されることを前提とされているため、それ自身に難燃性を付与するという発想や技術は殆ど見られなかった。
【０００６】
そこで、本発明の目的は、外被が無くても十分な難燃性を確保することが可能な難燃光ファイバテープを提供することにある。
【課題を解決するための手段】
【０００７】
この目的を達成するために創案された本発明は、並列に配置された複数の光ファイバと、前記複数の光ファイバの周囲を一括被覆する被覆層と、を備え、前記被覆層は、酸素指数が３０以上の樹脂からなることを特徴とする難燃光ファイバテープである。
【０００８】
前記被覆層は、最小肉厚が０．０６８ｍｍ以上であり、前記被覆層を難燃物、前記被覆層以外を非難燃物とし、非難燃物の断面積をｘ、非難燃物の断面積に対する難燃物の断面積の比をｙとしたとき、下式（１）を満足するとよい。
ｙ≧０．４１６６ｘ＋１．１３４９  ・・・（１）
【０００９】
また、前記被覆層は、最外に位置されるとよい。
【発明の効果】
【００１０】
本発明によれば、外被が無くても十分な難燃性を確保することが可能な難燃光ファイバテープを提供できる。
【図面の簡単な説明】
【００１１】
【図１】本発明に係る光ファイバテープの断面図である。
【図２】光ファイバテープの難燃性を示す線図である。
【発明を実施するための形態】
【００１２】
以下、本発明の好適な実施の形態を添付図面にしたがって説明する。
【００１３】
図１に示すように、本実施の形態に係る難燃光ファイバテープ１は、並列に配置された複数の光ファイバ２と、複数の光ファイバ２の周囲を一括被覆する被覆層３と、を備え、被覆層３は、酸素指数が３０以上の樹脂からなることを特徴とする。
【００１４】
具体的には、被覆層３は、酸素指数が３０以上の紫外線硬化樹脂からなる。なお、被覆層３は紫外線硬化樹脂に限るものではなく、酸素指数が３０以上の樹脂であればよい。酸素指数は、酸素と窒素との混合ガス中にて、試験片が燃焼を維持するのに必要な最少酸素濃度（容量％）であり、ＪＩＳ  Ｋ  ７２０１に規定される。
【００１５】
また、難燃性が確保できる被覆層３の厚さ等の条件については、実験によって求めた。実験では、光ファイバ２の本数、被覆層３の厚さ等が異なる複数種類の光ファイバテープを作成し、これら光ファイバテープについて所定の難燃試験を行った。また、実験では、被覆層３に酸素指数が３０の紫外線硬化樹脂を用いた。実験で作成する光ファイバテープの被覆層の厚さは、背景技術で述べた光ファイバケーブルや光ファイバコードの外被等の寸法に基づき、酸素指数が３０の紫外線硬化樹脂からなる被覆層が難燃試験に合格すると考えられる最も薄い寸法とした。また、詳細については後述するが、実験で得られたデータから同様に難燃試験に合格すると考えられる光ファイバテープの条件を求めた。
【００１６】
この条件は、下式（１）で規定される。
但し、被覆層３を難燃物、被覆層３以外（ここでは光ファイバ２のみ）を非難燃物とし、非難燃物の断面積（以下、非難燃物断面積という）をｘ、非難燃物の断面積に対する難燃物の断面積の比（以下、断面積比という）をｙとする。
ｙ≧０．４１６６ｘ＋１．１３４９  ・・・（１）
【００１７】
実験について詳述する。
【００１８】
【表１】
2015001547.tif 000003
【００１９】
まず、表１に示すように、２本の光ファイバ２を有する光ファイバテープ（以下、２心テープという、図示せず）と、４本の光ファイバ２を有する光ファイバテープ（以下、４心テープという、図示せず）と、８本の光ファイバ２を有する光ファイバテープ（以下、８心テープという、図示せず）と、１２本の光ファイバ２を有する光ファイバテープ１（以下、１２心テープともいう、図１参照）と、を作成した。２心テープ、４心テープ、８心テープ及び１２心テープに用いられる光ファイバは全て同じであり、外径φが０．２５ｍｍである。また、被覆層には、酸素指数が３０の紫外線硬化樹脂を用いた。
【００２０】
表１中の２心テープ、４心テープ、８心テープ及び１２心テープの寸法等を図１に示す難燃光ファイバテープ１を例に挙げて説明する。
【００２１】
テープ厚Ｔは、難燃光ファイバテープの厚さ寸法であり、実測値である。テープ幅Ｗは、難燃光ファイバテープの幅寸法であり、実測値である。
【００２２】
非難燃物断面積ｘは、下式（２）から算出した。但し、心線の数をｃと表す。
ｘ＝（π（φ／２）2）×ｃ  ・・・（２）
【００２３】
難燃物の断面積（以下、難燃物断面積という）ｚは、下式（３）から算出した。
ｚ＝（π（Ｔ／２）2）＋（（Ｗ−Ｔ）×Ｔ）−ｘ  ・・・（３）
【００２４】
断面積比ｙは、下式（４）から算出した。
ｙ＝ｚ／ｘ  ・・・（４）
【００２５】
２心テープ、４心テープ、８心テープ及び１２心テープについて、ＵＬ規格のＵＬ１５８１−１０８０（ＶＷ−１）に規定される難燃試験を行ったところ、いずれも合格であった。
【００２６】
また、難燃試験に合格した２心テープ、４心テープ、８心テープ及び１２心テープの被覆層厚ｔは、難燃光ファイバテープの厚さ方向の被覆層の厚さ寸法であり、下式（５）から算出した。
ｔ＝（Ｔ−φ）／２  ・・・（５）
【００２７】
被覆層幅ｗは、難燃光ファイバテープの両側に位置する被覆層の幅寸法（幅方向の厚さ寸法）であり、下式（６）から算出した。
ｗ＝（Ｗ−φ×ｃ）／２  ・・・（６）
【００２８】
被覆層厚ｔ及び被覆層幅ｗのうち、最も小さな値は、０．０６８ｍｍであるため、被覆層は、最小肉厚が０．０６８ｍｍ以上であればよいといえる。
【００２９】
図２は、２心テープ、４心テープ、８心テープ及び１２心テープの難燃性を、断面積比ｙと非難燃物断面積ｘとの関係から表したものである。図中の墨付き四角（■）は、表１の非難燃物断面積ｘ及び断面積比ｙに基づいてプロットしたものであり、左から順に２心テープ、４心テープ、８心テープ及び１２心テープを表す。また、図中の線Ａは、４つの墨付き四角の線形近似を表す。この線形近似式が、式（１）である。
【００３０】
上述の２心テープ、４心テープ、８心テープ及び１２心テープはいずれも難燃試験に合格していることから、線Ａ上にある光ファイバテープは難燃性を有するものといえる。そして、線Ａよりも上方の領域（断面積比ｙがより高い領域）Ｂにある光ファイバテープは、線Ａ上にある光ファイバテープと同様に難燃試験に合格するものということができる。
【００３１】
この実験から、被覆層３の最少肉厚が０．０６８ｍｍ（６８μｍ）以上であり、断面積比ｙが式（１）を満足する光ファイバテープであれば難燃試験に合格することができることが分かった。つまり、被覆層３が前述した条件を満たすものであれば、光ファイバ２と被覆層３との間に別の層が形成されても良い。
【００３２】
また、被覆層３は最外に位置される。
【００３３】
このように、並列に配置された複数の光ファイバ２と、複数の光ファイバ２の周囲を一括被覆する被覆層３と、を備え、被覆層３は、酸素指数が３０以上の樹脂からなるものとしたため、外被が無くても十分な難燃性を確保することが可能な難燃光ファイバテープ１を提供できる。
【００３４】
また、被覆層３は、最小肉厚が０．０６８ｍｍ以上であり、被覆層３を難燃物、被覆層３以外を非難燃物とし、非難燃物の断面積をｘ、非難燃物の断面積に対する難燃物の断面積の比をｙとしたとき、式（１）を満足するものにしたため、難燃光ファイバテープ１の難燃性を実用性のあるものにできる。
【００３５】
被覆層３は、最外に位置されるものとしたため、難燃性が求められる環境下であっても、難燃光ファイバテープ１を露出させた状態で使用することができる。
【符号の説明】
【００３６】
１  難燃光ファイバテープ
２  光ファイバ
３  被覆層
４  非難燃物
【図１】
2015001547.tif 000004
【図２】
2015001547.tif 000005